(57)【特許請求の範囲】
【請求項１】
下記の特性（ａ）〜（ｃ）を満足する結晶性プロピレン重合体の製造方法であって、
バルク重合工程と気相重合工程とを含む、２段以上の多段重合により製造し、各段で得られるポリマーのメルトフローレート（ＭＦＲ）を順次小さくし、１段目の反応槽で製造されるポリマーのＭＦＲ（ＭＦＲ１）と結晶性プロピレン重合体のＭＦＲ（ＭＦＲ２）とのＭＦＲ比が次の式で表されることを特徴とする結晶性プロピレン重合体の製造方法。
ＭＦＲ１／ＭＦＲ２＞４．０
（ａ）オルトジクロロベンゼンを溶媒として使用した昇温溶出分別（ＴＲＥＦ）の測定において、４０℃可溶分（４０℃ｓｏｌ．）が１重量％以下で、且つ溶出成分量が最も多いときの温度（Ｔｐ）が１１３〜１２５℃の範囲である。
（ｂ）動的粘弾性測定による貯蔵弾性率の周波数ω依存性曲線Ｇ’（ω）と損失弾性率の周波数ω依存性曲線Ｇ’’（ω）との交点Ｇｃの貯蔵弾性率の値（単位：Ｐａ）の逆数の１０５倍をＰＩとしたとき、ＰＩが４．０以上である。
（ｃ）ＪＩＳ  Ｋ７２１０（２３０℃、２．１６ｋｇ荷重）に準拠して測定されたメルトフローレート（ＭＦＲ２）が０．２〜０．８ｇ／１０分である。
【請求項２】
４段以上の多段重合により製造することを特徴とする請求項１に記載の結晶性プロピレン重合体の製造方法。
【請求項３】
チタン、マグネシウム及びハロゲンを必須成分として含有する固体触媒成分（Ａ）と、有機アルミニウム成分（Ｂ）とを含むプロピレン重合用触媒を用いることを特徴とする請求項１又は２に記載の結晶性プロピレン重合体の製造方法。
【請求項４】
前記プロピレン重合用触媒は、さらに下記の重合添加剤（Ｃ）を含むことを特徴とする請求項３に記載の結晶性プロピレン重合体の製造方法。
重合添加剤（Ｃ）：Ｓｉ−ＯＲ１結合を２つ以上含有する有機ケイ素化合物（但し、Ｒ１は炭素数１〜８の炭化水素基である。）
【請求項５】
前記固体触媒成分（Ａ）は、下記成分（ｉ）、（ｉｉ）、（ｉｉｉ）及び（ｉｖ）を接触させて得られることを特徴とする請求項３又は４に記載の結晶性プロピレン重合体の製造方法。
（ｉ）チタン、マグネシウム及びハロゲンを必須成分として含有する固体成分
（ｉｉ）Ｓｉ−ＯＲ１結合を２つ以上含有する有機ケイ素化合物（但し、Ｒ１は炭素数１〜８の炭化水素残基である。）
（ｉｉｉ）ビニルシラン化合物
（ｉｖ）周期律Ｉ〜ＩＩＩ族金属の有機金属化合物
【発明の詳細な説明】
【技術分野】
【０００１】
本発明は、剛性、耐熱性が非常に高く、更にフィッシュアイがなく、成形性が良好な結晶性プロピレン重合体、その製造法及びそれを含む樹脂組成物に関し、さらに詳しくは、機械的強度に非常に優れ、ドローダウンが少なく延展性や深絞り性に優れ、真空成形法または圧空成形法等の熱成形法による成形品の製造に好適な結晶性プロピレン重合体、その製造法及びそれを含む樹脂組成物に関する。
【背景技術】
【０００２】
結晶性ポリプロピレンは、比較的安価で、機械的強度が優れ、使用できる温度が高いなど優れた特性を有することから、今日では多岐の分野にわたり使用されている。また、更に用途によっては、より高い機械的強度が要求されるため、従来から触媒、重合添加剤などの改良が行われ、立体規則性の高い、剛性の高いポリプロピレンの製造が試みられている。
しかしながら、立体規則性が高くなる改良触媒においては、分子量分布が狭くなる傾向があり、溶融時の弾性的性質が低下して、成形時の生産性が低くなるという問題、特に真空成形や圧空成形等の熱成形では、ドローダウンの問題が生じることがあった。
このような問題を解決するため、立体規則性が高くなる改良触媒においても、ポリプロピレンの分子量分布が狭くならない触媒の開発が行われているが、弾性的性質の低下を補うだけの十分な効果が得られなかったり、機械的強度の低下を伴ったり、コスト的に高くなる問題などがあった。
また、従来から立体規則性の高いポリプロピレンの高分子量成分と低分子量成分とをオフラインで、あるいは重合ブレンドで混合することが提案されている。しかしながら、この際、注意が必要なのは、高分子量成分が均一に分散し難く、成形品に肌荒れ、フィッシュアイが発生することである。
【０００３】
別々に重合した高分子量成分と低分子量成分を、重合工程外（オフライン）で混合すると、両成分の混ざり度合いが悪く、フィッシュアイが発生しやすい。そのため、プロピレンの重合工程において両成分を交互に生成させ、いわゆる重合ブレンド手法により改善する様々な方法が提案されている。
【０００４】
例えば、高分子量成分を製造した後、低分子量成分を製造する方法が知られている（例えば、特許文献１〜３参照。）。
しかしながら、この方法では、一般にフィッシュアイが発生し易い傾向にある。その理由としては、高分子量成分を製造した時点で、部分的に触媒が失活することがあり、ある一部分において、低分子量成分が存在せず、高分子量成分だけになることがある。この場合、その一部分においてオフライン混合と同様に不均一な混合状態が発生することになる。即ち、重合途中の触媒失活のため、重合ブレンド効果が低減する結果を招く。
また、フィッシュアイの発生を抑制するために、高分子量成分と低分子量成分の分子量差を小さくすると、当然のことながら充分な溶融弾性が得られず、成形性を改善することができない。
【０００５】
したがって、従来の触媒においては、本発明者らの知見によれば、多段重合プロセスにおいて、フィッシュアイの発生がなく、十分な溶融弾性を得ることはできなかった。特に、１段以上のバルク重合工程、１段以上の気相重合工程からなる多段重合プロセスにおいて、上記問題は顕著であった。
また、剛性の改良においては、より高い剛性のポリプロピレンを得るために、添加剤として核剤が使用されるが、従来その使用量が多く、製造コストが高くなるといった問題があった。
【先行技術文献】
【特許文献】
【０００６】
【特許文献１】特開昭５７−１８５３０４号公報
【特許文献２】特開平０２−２３２２０７号公報
【特許文献３】特開平０８−１５７５２２号公報
【発明の概要】
【発明が解決しようとする課題】
【０００７】
本発明の目的は、上記した従来技術の問題点に鑑み、従来のプロピレン重合体が到底達成し得なかった、剛性、耐熱性が非常に高く、更に成形性が改良され、フィッシュアイがなく、溶融時の弾性的性質が著しく改善された結晶性プロピレン重合体、その製造方法及びそれを含む樹脂組成物を提供することにある。
【課題を解決するための手段】
【０００８】
本発明者らは、上記課題を解決するため、鋭意研究を重ねた結果、所定の特性を満足する結晶性ポリプロピレンが、剛性、耐熱性、成形性、弾性的性質が共に良好なうえ、フィッシュアイが低減できることを見出し、また、立体規則性が高い特定の触媒を用いて、多段重合により製造すると、前記触媒は、水素応答性にも特徴があるため、格段の水素濃度格差をつけた多段重合により、容易に高分子量成分、低分子量成分の分子量格差をつけることができ、そして、それらの重合ブレンドを行うことにより、弾性的性質を付与することが可能となることにより前記結晶性プロピレン重合体を容易に得ることができることを見出し、これらの知見により、本発明を完成するに至った。
【０００９】
すなわち、本発明の第１の発明によれば、下記の特性（ａ）〜（ｃ）を満足する結晶性プロピレン重合体の製造方法であって、バルク重合工程と気相重合工程とを含む、２段以上の多段重合により製造し、各段で得られるポリマーのメルトフローレート（ＭＦＲ）を順次小さくし、１段目の反応槽で製造されるポリマーのＭＦＲ（ＭＦＲ１）と結晶性プロピレン重合体のＭＦＲ（ＭＦＲ２）とのＭＦＲ比が次の式で表されることを特徴とする結晶性プロピレン重合体の製造方法が提供される。
ＭＦＲ１／ＭＦＲ２＞４．０
（ａ）オルトジクロロベンゼンを溶媒として使用した昇温溶出分別（ＴＲＥＦ）の測定において、４０℃可溶分（４０℃ｓｏｌ．）が１重量％以下で、且つ溶出成分量が最も多いときの温度（Ｔｐ）が１１３〜１２５℃の範囲である。
（ｂ）動的粘弾性測定による貯蔵弾性率の周波数ω依存性曲線Ｇ’（ω）と損失弾性率の周波数ω依存性曲線Ｇ’’（ω）との交点Ｇｃの貯蔵弾性率の値（単位：Ｐａ）の逆数の１０５倍をＰＩとしたとき、ＰＩが４．０以上である。
（ｃ）ＪＩＳ  Ｋ７２１０（２３０℃、２．１６ｋｇ荷重）に準拠して測定されたメルトフローレート（ＭＦＲ２）が０．２〜０．８ｇ／１０分である。
【００１０】
また、本発明の第２の発明によれば、第１の発明において、４段以上の多段重合により製造することを特徴とする結晶性プロピレン重合体の製造方法が提供される。
【００１２】
また、本発明の第３の発明によれば、第１又は２の発明において、チタン、マグネシウム及びハロゲンを必須成分として含有する固体触媒成分（Ａ）と、有機アルミニウム成分（Ｂ）とを含むプロピレン重合用触媒を用いることを特徴とする結晶性プロピレン重合体の製造方法が提供される。
さらに、本発明の第４の発明によれば、第３の発明において、前記プロピレン重合用触媒は、さらに下記の重合添加剤（Ｃ）を含むことを特徴とする結晶性プロピレン重合体の製造方法が提供される。
重合添加剤（Ｃ）：Ｓｉ−ＯＲ１結合を２つ以上含有する有機ケイ素化合物（但し、Ｒ１は炭素数１〜８の炭化水素基である。）
【００１３】
また、本発明の第５の発明によれば、第３又は４の発明において、前記固体触媒成分（Ａ）は、下記成分（ｉ）、（ｉｉ）、（ｉｉｉ）及び（ｉｖ）を接触させて得られることを特徴とする結晶性プロピレン重合体の製造方法が提供される。
（ｉ）チタン、マグネシウム及びハロゲンを必須成分として含有する固体成分
（ｉｉ）Ｓｉ−ＯＲ１結合を２つ以上含有する有機ケイ素化合物（但し、Ｒ１は炭素数１〜８の炭化水素残基である。）
（ｉｉｉ）ビニルシラン化合物
（ｉｖ）周期律Ｉ〜ＩＩＩ族金属の有機金属化合物
【発明の効果】
【００１４】
本発明の結晶性プロピレン重合体は、特定の曲げ弾性率・動的粘弾性・ＭＦＲを有し、剛性・耐熱性が非常に高く、更にフィッシュアイがなく、成形性が良好である。
本発明の結晶性プロピレン重合体の製造方法は、前記結晶性プロピレン重合体を容易に、また、高い重合活性の下に製造できる。
【図面の簡単な説明】
【００１５】
【図１】ポリプロピレンの粘弾性を、正弦的ひずみの周波数ωを横軸に取り、測定した貯蔵弾性率及び損失弾性率を縦軸にプロットした周波数依存性曲線Ｇ’（ω）と周波数依存性曲線Ｇ’’（ω）の関係を示す図である。
【図２】耐ドローダウン性評価におけるポリプロピレン系熱成形用シートの垂れ量と加熱時間との関係を示す一般的な図である。
【発明を実施するための形態】
【００１６】
本発明の結晶性プロピレン重合体は、以下に詳述する、特性（ａ）〜（ｃ）を満足することを特徴とし、また、立体規則性が高い特定の触媒を用いて、多段重合により製造される。
以下、本発明について、項目毎に詳細に説明する。
【００１７】
１．結晶性プロピレン重合体
本発明は、下記の特性（ａ）〜（ｃ）を満足する結晶性プロピレン重合体である。
（ａ）オルトジクロロベンゼンを溶媒として使用した昇温溶出分別（ＴＲＥＦ）の測定において、４０℃可溶分（４０℃ｓｏｌ．）が１重量％以下で、且つ溶出成分量が最も多いときの温度（Ｔｐ）が１１３〜１２５℃の範囲である。
（ｂ）動的粘弾性測定による貯蔵弾性率の周波数ω依存性曲線Ｇ’（ω）と損失弾性率の周波数ω依存性曲線Ｇ’’（ω）との交点Ｇｃの貯蔵弾性率の値（単位：Ｐａ）の逆数の１０５倍をＰＩとしたとき、ＰＩが４．０以上である。
（ｃ）ＪＩＳ  Ｋ７２１０（２３０℃、２．１６ｋｇ荷重）に準拠して測定されたメルトフローレート（ＭＦＲ２）が０．２〜０．８ｇ／１０分である。
【００１８】
本発明の結晶性プロピレン重合体は、オルトジクロロベンゼンを溶媒として使用した昇温溶出分別（ＴＲＥＦ）の測定において、４０℃ｓｏｌ．が１重量％以下であり、０．８重量％以下が好ましく、より好ましくは０．５重量％以下である。更にＴｐが１１３〜１２５℃の範囲であり、１１５〜１２０℃の範囲が好ましく、より好ましくは１１６〜１１９℃の範囲である。４０℃ｓｏｌ．が１重量％以上、且つＴｐが１１３℃を下回ると、成形品において要求する機械特性が得られず、不都合である。
【００１９】
本発明で使用した昇温溶出分別（ＴＲＥＦ）による溶出成分の測定法の詳細は、以下の通りである。
試料を１４０℃でオルトジクロロベンゼンに溶解し溶液とする。これを１４０℃のＴＲＥＦカラムに導入した後、８℃／分の降温速度で１００℃まで冷却し、引き続き４℃／分の降温速度で４０℃まで冷却後、１０分間保持する。その後、溶媒であるオルトジクロロベンゼンを１ｍｌ／分の流速でカラムに流し、次に昇温速度１００℃／時間にてカラムを１４０℃までリニアに昇温し、溶出曲線を得る。
カラムサイズ：４．３ｍｍψ×１５０ｍｍ
カラム充填剤：１００μｍ表面不活性処理ガラスビーズ
溶媒：オルトジクロロベンゼン
試料濃度：５ｍｇ／ｍｌ
試料注入量：０．１ｍｌ
溶媒流速：１ｍｌ／分
検出器：波長固定型赤外検出器、ＦＯＸＢＯＲＯ社製、ＭＩＲＡＮ、１Ａ
測定波長：３．４２μｍ
【００２０】
また、本発明の結晶性プロピレン重合体は、ＪＩＳ  Ｋ７２１０（２３０℃、２．１６ｋｇ荷重）に基づいて測定されたメルトフローレートが０．２〜０．８ｇ／１０分の範囲のものであり、０．３〜０．７ｇ／１０分が好ましく、０．３〜０．６ｇ／１０分がさらに好ましい。
メルトフローレートが０．２ｇ／１０分未満では、流れ性の低下が成形加工性の低下をもたらし、一方、０．８ｇ／１０分を超えると、溶融張力の低下が成形加工性の低下をもたらし不都合である。
【００２１】
さらに、本発明の結晶性プロピレン重合体は、動的粘弾性測定による貯蔵弾性率の周波数ω依存性曲線Ｇ’（ω）と損失弾性率の周波数ω依存性曲線Ｇ’’（ω）との交点Ｇｃの貯蔵弾性率の値（単位：Ｐａ）の逆数の１０５倍をＰＩとしたとき、ＰＩが４．０以上であり、４．２以上が好ましく、４．４以上がさらに好ましい。ＰＩが４．０未満では、成形加工性の低下をもたらし、不都合である。ＰＩは、好ましくは６．０以下であり、より好ましくは４．８以下である。
【００２２】
本発明において、動的粘弾性測定とは、高分子溶融体の動的粘弾性を測定することをいい、通常の動的粘弾性を測定する装置で測定することができる。動的粘弾性を測定する装置としては、例えば、レオメトリックス社製や岩本製作所製のメカニカルスペクトルメーターと呼ばれるものが挙げられるが、これらのものに限定されない。
【００２３】
動的粘弾性の測定は、溶融状態で行われ、一般にはギャップ負荷法と呼ばれるひずみと応力を測定する。ギャップとしては、円筒型、円錐と円板型、平行円板型などがあり、特に限定されるものではないが、一般的に高分子溶融体は、粘弾性体として取り扱われるので、平行円板で測定ができる。高分子溶融体の粘度が低分子のそれと同じ程度に低いものは、測定試料が流失しないような、円筒型、円錐と円板型などを用いて測定することができる。
【００２４】
一般に、高分子材料を製品に仕上げる工程、すなわち成形加工に関しては、この高分子溶融体の成形加工温度での粘弾性挙動が重要である。例えば、高速で引っ張ると細く長く伸びることや、細管から押し出すとこの液体が流線方向に縮むバラス効果が観察されることがあるが、これは射出成形において、シルバーやフローマーク等の不良として現れる。このような現象は、レオロジー的性質、特に弾性、長い緩和時間、さらに著しい非ニュートン性に由来すると考えられる。
【００２５】
この粘弾性現象論においては、二枚の平行板の間に高粘度の高分子溶融体の液体を詰めてずらす場合（ずりひずみ）を考える。時間：ｔ＝０で、一定ひずみ：γ＝γ０を与えたのち、この一定ひずみ量を保つ応力Ｇ（ｔ）は、時間とともに指数関数的に減少する。この時間は、この高粘度液体に固有の応力が緩和する速さを示し、緩和時間と呼ばれその物質固有の値を示す。緩和する応力σ（ｔ）のはじめに与えた一定ひずみγ０に対する比は時間とともに変化する。弾性率Ｇ（ｔ）＝σ（ｔ）／γ０は、緩和弾性率と云われる。一定ひずみを角周波数ωで正弦的に振動するひずみにすると、応力と正弦的ひずみの比として定義される弾性率Ｇ＊（ω）は複素数となり、複素弾性率といわれる。その実数部を動的弾性率もしくは貯蔵弾性率Ｇ’、虚数部を損失弾性率Ｇ’’といい、これにより高分子溶融体の非ニュートン性を評価することができる。すなわち、粘弾性体に正弦的ひずみを与えると応力は同じ振動数であるが、位相がかわることを意味する。ｔａｎδ＝Ｇ’／Ｇ’’＝１／ωτで示される、δだけ応力の位相がひずみに対して進んでいる。
【００２６】
あるポリプロピレンの粘弾性を、正弦的ひずみの周波数ωを横軸に取り、測定した貯蔵弾性率及び損失弾性率を縦軸にプロットした周波数依存性曲線Ｇ’（ω）と周波数依存性曲線Ｇ’’（ω）を図１に示す。
周波数範囲が０．０１ｒａｄ／ｓｅｃ〜１５０ｒａｄ／ｓｅｃにおいて測定した動的弾性率の周波数依存性曲線Ｇ’（ω）と損失弾性率の周波数依存性曲線Ｇ’’（ω）の交点をＧｃとしたとき、Ｇｃにおける貯蔵弾性率の値（単位：Ｐａ）の逆数を１０５倍した値を粘弾性に関しての指数ＰＩと定めた（参考文献：エドワード・Ｐ・ムーア・Ｊｒ．編著、保田ら訳、ポリプロピレンハンドブック、１９９８年刊、工業調査会）。
なお、本発明において、貯蔵弾性率及び損失弾性率の周波数依存性曲線は、直線を含むものとする。
【００２７】
測定条件によっては、Ｇ’（ω）とＧ’’（ω）の各曲線が交点を持たない場合があるが、測定条件を適当に選択することにより該交点を持つことができる。一般に、測定温度１５０〜２５０℃でＧｃを求めることができる。本発明において、Ｇｃは、２３０℃で測定することができる。さらに、粘性が低い場合は、円錐型もしくは円筒型を用いて測定することにより、複素弾性率の周波数依存性を求められる。ここで、ニュートン性とは、図１の様なプロットをした場合直線になることを示す（参考文献：日本レオロジー学会編、講座・レオロジー（１９９２年刊）；根本ら、レオロジー学会誌、１１９巻、１８１頁（１９９１年））。
【００２８】
本発明の結晶性プロピレン重合体を規定する指数ＰＩは、より広範囲で複雑な分子量分布の形態を有するポリプロピレンを簡便に表現することができるので、有用な指数である。例えば、結晶性プロピレン重合体が、一般的なゲルパーミエーションクロマトグラフィー（以下、ＧＰＣともいう。）では測定しにくい分子量５０００程度以下の低分子量体や、カラムの排除限界体積からの限界のためＧＰＣ測定にはなじまない分子量数百万以上の超高分子量体を、含むような場合、この指数ＰＩを分子量分布の代わりに用いることは有用である。また、例えば、ＧＰＣ等の分子量分布曲線における「双山になる」、「バイモーダルである」、「ショルダーがある」、「裾を引く」、「キャメル型の分布」等に代表される不明瞭な表現を避けることができるので有用である。
【００２９】
また、本発明の結晶性プロピレン重合体は、１番目の反応槽で製造されるポリマー（ＭＦＲ１）と多段重合によって得られる結晶性プロピレン重合体（ＭＦＲ２）とのＭＦＲ比が次の式で表されることを特徴とする。
ＭＦＲ１／ＭＦＲ２＞４．０
【００３０】
本発明におけるＭＦＲ１／ＭＦＲ２は、４．０超であることが好ましく、４．２以上がより好ましく、４．５以上がさらに好ましい。ＭＦＲ１／ＭＦＲ２が４．０以下では、成形加工性の低下を招きやすい。
このように、低分子量成分を製造した後、高分子量成分を製造すると、同様に低分子量成分を製造した時点で部分的に触媒が失活し、ある一部分において、高分子量成分が存在せず、低分子量成分だけになることがあるが、この場合は、低分子量成分は、低粘度のため、オフライン混合においても混合状態が良く、フィッシュアイは、発生せず、問題とならない。そこで、低分子量成分を製造した後、高分子量成分を製造する方法が良いと考えられる。
【００３１】
２．結晶性プロピレン重合体の製造方法
本発明で用いられる結晶性プロピレン重合体は、２段以上の多段重合により得ることができる。
本発明の結晶性プロピレン重合体を製造するために用いられる触媒としては、（Ａ）マグネシウム、チタン、及びハロゲンを必須成分とする固体触媒成分と、（Ｂ）有機アルミニウム化合物とを含むチーグラー・ナッタ触媒が好ましい。
【００３２】
さらに、上記固体触媒成分（Ａ）は、下記の成分（ｉ）、（ｉｉ）、（ｉｉｉ）及び（ｉｖ）を接触させて得られることを特徴とする。
（ｉ）チタン、マグネシウム及びハロゲンを必須成分として含有する固体成分
（ｉｉ）Ｓｉ−ＯＲ１結合を２つ以上含有する有機ケイ素化合物（ただし、Ｒ１は炭素数１〜８の炭化水素残基である。）
（ｉｉｉ）ビニルシラン化合物
（ｉｖ）周期律Ｉ〜ＩＩＩ族金属の有機金属化合物
【００３３】
＜成分（ｉ）＞
成分（ｉ）は、チタン、マグネシウム及びハロゲンを含有する原料固体成分である。これらチタン（Ｔｉ）−マグネシウム（Ｍｇ）−ハロゲンの三元素（三成分）は、いずれも必須成分として含有するものである。ここで、「必須成分として含有する」ということは、挙示の三成分のほかに合目的的な他元素を含んでもよいこと、これらの元素はそれぞれが合目的的な任意の化合物として存在してもよいこと、ならびにこれら元素は相互に結合したものとして存在してもよいこと、を示すものである。
チタン、マグネシウムおよびハロゲンを含む原料固体成分そのものは公知のものである。例えば、特開昭５３−４５６８８号、同５４−３８９４号、同５４−３１０９２号、同５４−３９４８３号、同５４−９４５９１号、同５４−１１８４８４号、同５４−１３１５８９号、同５５−７５４１１号、同５５−９０５１０号、同５５−９０５１１号、同５５−９０５１１号、同５５−１２７４０５号、同５５−１４７５０７号、同５５−１５５００３号、同５６−１８６０９号、同５６−７０００５号、同５６−７２００１号、同５６−８６９０５号、同５６−９０８０７号、同５６−１５５２０６号、同５７−９２００７号、同５７−１２１００３号、同５８−５３０９号、同５８−５３１０号、同５８−５３１１号、同５８−８７０６号、同５８−２７７３２号、同５８−３２６０４号、同５８−３２６０５号、同５８−６７７０３号、同５８−１１７２０６号、同５８−１２７７０８号、同５８−１８３７０８号、同５８−１８３７０９号、同５９−１４９９０５号、同５９−１４９９０６号、同６０−１３０６０７号、同６１−５５１０４号、同６１−２０４２０４号、同６２−５０８号、同６２−１５２０９号、同６２−２０５０７号、同６２−１８４００５号、同６２−２３６８０５号、同６３−１９９２０７号、同６３−２６４６０７号、同６３−２６４６０８号、特開平１−７９２０３号、同１−１３９６０１号、同１−２１５８０６号、同７−２５８３２８号、同７−２６９１２５号、同１１−２１３０９号、の各公報等に記載のものが使用される。
【００３４】
また、これらのものを、タングステンやモリブテン化合物で処理したものなども挙げられる。
【００３５】
本発明において使用されるマグネシウム源となるマグネシウム化合物としては、マグネシウムハライド、ジアルコキシマグネシウム、アルコキシマグネシウムハライド、マグネシウムオキシハライド、ジアルキルマグネシウム、酸化マグネシウム、水酸化マグネシウム、マグネシウムのカルボン酸塩等が挙げられる。これらのうちで好ましいのは、マグネシウムハライド、ジアルコキシマグネシウム、アルコキシマグネシウムハライドである。
【００３６】
また、チタン源となるチタン化合物は、一般式：Ｔｉ（ＯＲ２）４−ｑＸｑ（ここで、Ｒ２は、炭化水素基、好ましくは炭素数１〜１０程度のものであり、Ｘはハロゲンを示し、ｑは０≦ｑ≦４である。）で表される化合物が挙げられる。
具体例としては、ＴｉＣｌ４、ＴｉＢｒ４、Ｔｉ（ＯＣ２Ｈ５）Ｃｌ３、Ｔｉ（ＯＣ２Ｈ５）２Ｃｌ２、Ｔｉ（ＯＣ２Ｈ５）３Ｃｌ、Ｔｉ（Ｏ−ｉ−Ｃ３Ｈ７）Ｃｌ３、Ｔｉ（Ｏ−ｎ−Ｃ４Ｈ９）Ｃｌ３、Ｔｉ（Ｏ−ｎ−Ｃ４Ｈ９）２Ｃｌ２、Ｔｉ（ＯＣ２Ｈ５）Ｂｒ３、Ｔｉ（ＯＣ２Ｈ５）（Ｏ−ｎ−Ｃ４Ｈ９）２Ｃｌ、Ｔｉ（Ｏ−ｎ−Ｃ４Ｈ９）３Ｃｌ、Ｔｉ（ＯＣ６Ｈ５）Ｃｌ３、Ｔｉ（Ｏ−ｉ−Ｃ４Ｈ９）２Ｃｌ２、Ｔｉ（ＯＣ５Ｈ１１）Ｃｌ３、Ｔｉ（ＯＣ６Ｈ１３）Ｃｌ３、Ｔｉ（ＯＣ２Ｈ５）４、Ｔｉ（Ｏ−ｎ−Ｃ３Ｈ７）４、Ｔｉ（Ｏ−ｎ−Ｃ４Ｈ９）４、Ｔｉ（Ｏ−ｉ−Ｃ４Ｈ９）４、Ｔｉ（Ｏ−ｎ−Ｃ６Ｈ１３）４、Ｔｉ（Ｏ−ｎ−Ｃ８Ｈ１７）４、Ｔｉ（ＯＣＨ２ＣＨ（Ｃ２Ｈ５）Ｃ４Ｈ９）４等が挙げられる。
【００３７】
また、ＴｉＸ’４（ここで、Ｘ’はハロゲンである。）に、後述する電子供与体を反応させた分子化合物をチタン源として用いることもできる。
そのような分子化合物の具体例としては、ＴｉＣｌ４・ＣＨ３ＣＯＣ２Ｈ５、ＴｉＣｌ４・ＣＨ３ＣＯ２Ｃ２Ｈ５、ＴｉＣｌ４・ＣＨ３ＣＯＣｌ、ＴｉＣｌ４・Ｃ６Ｈ５ＣＯＣｌ、ＴｉＣｌ４・Ｃ６Ｈ５ＣＯ２Ｃ２Ｈ５、ＴｉＣｌ４・ＣｌＣＯＣ２Ｈ５、ＴｉＣｌ４・Ｃ４Ｈ４Ｏ等が挙げられる。
【００３８】
また、ＴｉＣｌ３（ＴｉＣｌ４を水素で還元したもの、アルミニウム金属で還元したもの、あるいは有機金属化合物で還元したもの等を含む）、ＴｉＢｒ３、Ｔｉ（ＯＣ２Ｈ５）Ｃｌ２、ＴｉＣｌ２、ジシクロペンタジエニルチタニウムジクロライド、シクロペンタジエニルチタニウムトリクロライド等のチタン化合物の使用も可能である。これらのチタン化合物の中でも、ＴｉＣｌ４、Ｔｉ（ＯＣ４Ｈ９）４、Ｔｉ（ＯＣ２Ｈ５）Ｃｌ３等が好ましい。
【００３９】
ハロゲンは、上述のマグネシウム及び（又は）チタンのハロゲン化合物から供給されるのが普通であるが、他のハロゲン源、例えばＡｌＣｌ３等のアルミニウムのハロゲン化物、ＢＣｌ３等のホウ素のハロゲン化物、ＳｉＣｌ４等のケイ素のハロゲン化物、ＰＣｌ３、ＰＣｌ５等のリンのハロゲン化物、ＷＣｌ６等のタングステンのハロゲン化物、ＭｏＣｌ５等のモリブデンのハロゲン化物といった公知のハロゲン化剤から供給することもできる。
固体成分（ｉ）中に含まれるハロゲンは、フッ素、塩素、臭素、ヨウ素又はこれらの混合物であってもよく、特に塩素が好ましい。
【００４０】
固体成分（ｉ）は、電子供与体（内部ドナー）を任意成分として含有する。電子供与体は、上述の通り、ＴｉＸ’４（ここで、Ｘ’はハロゲンである。）と反応させた分子化合物として用いることも、反応していない状態の化合物として用いこともできる。
また、原料固体成分（ｉ）の製造に利用できる電子供与体（内部ドナー）としては、アルコール類、フェノール類、ケトン類、アルデヒド類、カルボン酸類、有機酸または無機酸類のエステル類、エーテル類、酸アミド類、酸無水物類のような含酸素電子供与体、アンモニア、アミン、ニトリル、イソシアネートのような含窒素電子供与体、スルホン酸エステルのような含硫黄電子供与体などを例示することができる。
【００４１】
より具体的には、（イ）メタノール、エタノール、プロパノール、ペンタノール、ヘキサノール、オクタノール、ドデカノール、オクタデシルアルコール、ベンジルアルコール、フェニルエチルアルコール、イソプロピルベンジルアルコールなどの炭素数１〜１８のアルコール類、
（ロ）フェノール、クレゾール、キシレノール、エチルフェノール、プロピルフェノール、イソプロピルフェノール、ノニルフェノール、ナフトールなどのアルキル基を有してよい炭素数６〜２５のフェノール類、
（ハ）アセトン、メチルエチルケトン、メチルイソブチルケトン、アセトフェノン、ベンゾフェノンなどの炭素数３〜１５のケトン類、
（ニ）アセトアルデヒド、プロピオンアルデヒド、オクチルアルデヒド、ベンズアルデヒド、トルアルデヒド、ナフトアルデヒドなどの炭素数２〜１５のアルデヒド類、
【００４２】
（ホ）ギ酸メチル、酢酸メチル、酢酸エチル、酢酸ビニル、酢酸プロピル、酢酸オクチル、酢酸シクロヘキシル、酢酸セロソルブ、プロピオン酸エチル、酪酸メチル、吉草酸エチル、ステアリン酸エチル、クロル酢酸メチル、ジクロル酢酸エチル、メタクリル酸メチル、クロトン酸エチル、シクロへキサンカルボン酸エチル、安息香酸メチル、安息香酸エチル、安息香酸プロピル、安息香酸ブチル、安息香酸オクチル、安息香酸シクロヘキシル、安息香酸フェニル、安息香酸ベンジル、安息香酸セロソルブ、トルイル酸メチル、トルイル酸エチル、トルイル酸アミル、エチル安息香酸エチル、アニス酸メチル、アニス酸エチル、エトキシ安息香酸エチル、γ−ブチロラクトン、α−バレロラクトン、クマリン、フタリドなどの有機酸モノエステル、または、フタル酸ジエチル、フタル酸ジブチル、フタル酸ジヘプチル、コハク酸ジエチル、マレイン酸ジブチル、１，２−シクロヘキサンカルボン酸ジエチル、炭酸エチレン、ノルボルナンジエニル−１，２−ジメチルカルボキシラート、シクロプロパン−１，２−ジカルボン酸−ｎ−ヘキシル、１，１−シクロブタンジカルボン酸ジエチルなどの有機酸多価エステルの炭素数２〜２０の有機酸エステル類、
【００４３】
（ヘ）ケイ酸エチル、ケイ酸ブチルなどのケイ酸エステルのような無機酸エステル類、
（ト）アセチルクロリド、ベンゾイルクロリド、トルイル酸クロリド、アニス酸クロリド、塩化フタロイル、イソ塩化フタロイルなどの炭素数２〜１５の酸ハライド類、
（チ）メチルエーテル、エチルエーテル、イソプロピルエーテル、ブチルエーテル、アミルエーテル、フラン、テトラヒドロフラン、アニソール、ジフェニルエーテル、２，２−ジメチル−１，３−ジメトキシプロパン、２，２−ジイソプロピル−１，３−ジメトキシプロパン、２，２−ジイソブチル−１，３−ジメトキシプロパン、２−イソプロピル−２−イソブチル−１，３−ジメトキシプロパン、２−イソプロピル−２−ｓ−ブチル−１，３−ジメトキシプロパン、２−ｔ−ブチル−２−メチル−１，３−ジメトキシプロパン、２−ｔ−ブチル−２−イソプロピル−１，３−ジメトキシプロパン、２，２−ジシクロペンチル−１，３−ジメトキシプロパン、２，２−ジシクロヘキシル−１，３−ジメトキシプロパン、２，２−ジフェニル−１，３−ジメトキシプロパン、２，２−ジメチル−１，３−ジエトキシプロパン、２，２−ジイソプロピル−１，３−ジエトキシプロパンなどの炭素数２〜２０のエーテル類、
【００４４】
（リ）酢酸アミド、安息香酸アミド、トルイル酸アミドなどの酸アミド類、
（ヌ）メチルアミン、エチルアミン、ジエチルアミン、トリブチルアミン、ピペリジン、トリベンジルアミン、アニリン、ピリジン、ピコリン、テトラメチルエチレンジアミンなどのアミン類、
（ル）アセトニトリル、ベンゾニトリル、トルニトリルなどのニトリル類、
（ヲ）２−（エトキシメチル）−安息香酸エチル、２−（ｔ−ブトキシメチル）−安息香酸エチル、３−エトキシ−２−フェニルプロピオン酸エチル、３−エトキシプロピオン酸エチル、３−エトキシ−２−ｓ−ブチルプロピオン酸エチル、３−エトキシ−２−ｔ−ブチルプロピオン酸エチルなどのアルコキシエステル化合物類、
【００４５】
（ワ）２−ベンゾイル安息香酸エチル、２−（４’−メチルベンゾイル）安息香酸エチル、２−ベンゾイル−４，５−ジメチル安息香酸エチルなどのケトエステル化合物類、
（カ）ベンゼンスルホン酸メチル、ベンゼンスルホン酸エチル、ｐ−トルエンスルホン酸エチル、ｐ−トルエンスルホン酸イソプロピル、ｐ−トルエンスルホン酸−ｎ−ブチル、ｐ−トルエンスルホン酸−ｓ−ブチルなどのスルホン酸エステル類等、を挙げることができる。
【００４６】
これらの電子供与体は、二種類以上用いることもできる。これらの中で好ましいのは、有機酸エステル化合物、酸ハライド化合物及びエーテル化合物であり、特に好ましいのは、フタル酸ジエステル化合物及びフタル酸ジハライド化合物からなる群から選択されるものである。
【００４７】
固体成分（ｉ）は、必要により他成分を用いて、例えば、以下のような製造方法により製造される。
【００４８】
（イ）ハロゲン化マグネシウムと電子供与体、チタン含有化合物を接触させる方法。
（ロ）アルミナ又はマグネシアをハロゲン化リン化合物で処理し、それにハロゲン化マグネシウム、電子供与体、チタンハロゲン含有化合物を接触させる方法。
（ハ）ハロゲン化マグネシウムとチタンテトラアルコキシド及び特定のポリマーケイ素化合物を接触させて得られる固体成分に、チタンハロゲン化合物及び／又はケイ素のハロゲン化合物、電子供与体を接触させた反応生成物を不活性有機溶媒で洗浄させる方法。なお、ここで用いられるポリマーケイ素化合物としては、下式で示されるものが適当である。
【００４９】
−［Ｓｉ（Ｈ）（Ｒ３）−Ｏ−］Ｘ−
ここで、Ｒ３は、炭素数１〜１０程度の炭化水素基であり、ｘは、このポリマーケイ素化合物の粘度が１〜１００センチストークス程度となるような重合度を示す。具体的には、メチルハイドロジェンポリシロキサン、エチルハイドロジェンポリシロキサン、フェニルハイドロジェンポリシロキサン、シクロヘキシルハイドロジェンポリシロキサン、１，３，５，７−テトラメチルシクロテトラシロキサン、１，３，５，７，９−ペンタメチルシクロペンタシロキサン等が好ましい。
【００５０】
（ニ）マグネシウム化合物をチタンテトラアルコキシドおよび／または電子供与体で溶解させて、ハロゲン化剤またはチタンハロゲン化合物で析出させた固体成分に、チタン化合物、および電子供与体を接触させるかまたは、各々別に接触させる方法。
（ホ）グリニャール試薬等の有機マグネシウム化合物をハロゲン化剤、還元剤等と作用させた後、これに必要に応じて電子供与体を接触させ、次いでチタン化合物、および電子供与体を接触させるかまたは、各々別に接触させる方法。
（ヘ）アルコキシマグネシウム化合物にハロゲン化剤および／またはチタン化合物を電子供与体の存在下もしくは不存在下に接触させるかまたは、各々別に接触させる方法。
これらの製造方法の中でも、（イ）、（ハ）、（ニ）および（ヘ）が好ましい。
固体成分（ｉ）は、固体触媒成分（Ａ）として用いることができる。また、固体成分（ｉ）と後述の（ｉｉ）、（ｉｉｉ）及び（ｉｖ）とを接触させたものを、固体触媒成分（Ａ）として用いることもできる。
【００５１】
＜成分（ｉｉ）＞
本発明に係る固体触媒成分（Ａ）を製造するために使用される成分（ｉｉ）は、Ｓｉ−ＯＲ１結合を２つ以上含有する有機ケイ素化合物（ただし、Ｒ１は炭素数１〜８の炭化水素基）である。
【００５２】
本発明では、ケイ素原子に結合している−ＯＲ１基以外の結合残基として、水素、ハロゲン、炭化水素基（例えば、アルキル基、シクロアルキル基、アリール基等）およびシロキシ基等から選ばれる結合残基を有するものを使用するが普通である。
【００５３】
本発明において好ましい有機ケイ素化合物は、少なくとも１つの炭化水素基を有するものであり、さらに好ましくは、ケイ素原子に隣接する炭素原子、すなわちα−位炭化水素原子が２級または３級の炭素原子で炭素数３〜２０の分岐鎖状炭化水素基を有するものである。
【００５４】
成分（ｉｉ）の有機ケイ素化合物の具体例としては、（ＣＨ３）３ＣＳｉ（ＣＨ３）（ＯＣＨ３）２、（ＣＨ３）３ＣＳｉ（ＣＨ（ＣＨ３）２）（ＯＣＨ３）２、（ＣＨ３）３ＣＳｉ（ＣＨ３）（ＯＣ２Ｈ５）２、（ＣＨ３）３ＣＳｉ（Ｃ２Ｈ５）（ＯＣＨ３）２、（ＣＨ３）３ＣＳｉ（ｎ−Ｃ３Ｈ７）（ＯＣＨ３）２、（ＣＨ３）３ＣＳｉ（ｎ−Ｃ６Ｈ１３）（ＯＣＨ３）２、（Ｃ２Ｈ５）３ＣＳｉ（ＣＨ３）（ＯＣＨ３）２、（ＣＨ３）（Ｃ２Ｈ５）ＣＨＳｉ（ＣＨ３）（ＯＣＨ３）２、（（ＣＨ３）２ＣＨＣＨ２）２Ｓｉ（ＯＣＨ３）２、（Ｃ２Ｈ５）（ＣＨ３）２ＣＳｉ（ＣＨ３）（ＯＣＨ３）２、（Ｃ２Ｈ５）（ＣＨ３）２ＣＳｉ（ＣＨ３）（ＯＣ２Ｈ５）２、（ＣＨ３）３ＣＳｉ（ＯＣＨ３）３、（ＣＨ３）３ＣＳｉ（ＯＣ２Ｈ５）３、（ＣＨ３）（Ｃ２Ｈ５）ＣＨＳｉ（ＯＣＨ３）３、（ＣＨ３）２ＣＨ（ＣＨ３）２ＣＳｉ（ＣＨ３）（ＯＣＨ３）２、（（ＣＨ３）３Ｃ）２Ｓｉ（ＯＣＨ３）２、（Ｃ２Ｈ５）（ＣＨ３）２ＣＳｉ（ＯＣＨ３）３、（Ｃ２Ｈ５）（ＣＨ３）２ＣＳｉ（ＯＣ２Ｈ５）３、（ＣＨ３）３ＣＳｉ（ＯＣ（ＣＨ３）３）（ＯＣＨ３）２、（（ＣＨ３）２ＣＨ）２Ｓｉ（ＯＣＨ３）２、（（ＣＨ３）２ＣＨ）２Ｓｉ（ＯＣ２Ｈ５）２、（Ｃ５Ｈ９）２Ｓｉ（ＯＣＨ３）２、（Ｃ５Ｈ９）２Ｓｉ（ＯＣ２Ｈ５）２、（Ｃ５Ｈ９）（ＣＨ３）Ｓｉ（ＯＣＨ３）２、（Ｃ５Ｈ９）（（ＣＨ３）２ＣＨＣＨ２）Ｓｉ（ＯＣＨ３）２、（Ｃ６Ｈ１１）Ｓｉ（ＣＨ３）（ＯＣＨ３）２、（Ｃ６Ｈ１１）２Ｓｉ（ＯＣＨ３）２、（Ｃ６Ｈ１１）（（ＣＨ３）２ＣＨＣＨ２）Ｓｉ（ＯＣＨ３）２、（（ＣＨ３）２ＣＨＣＨ２）（（Ｃ２Ｈ５）（ＣＨ３）ＣＨ）Ｓｉ（ＯＣＨ３）２、（（ＣＨ３）２ＣＨＣＨ２）（（ＣＨ３）２ＣＨ）Ｓｉ（ＯＣ５Ｈ１１）２、ＨＣ（ＣＨ３）２Ｃ（ＣＨ３）２Ｓｉ（ＣＨ３）（ＯＣＨ３）２、ＨＣ（ＣＨ３）２Ｃ（ＣＨ３）２Ｓｉ（ＣＨ３）（ＯＣ２Ｈ５）２、ＨＣ（ＣＨ３）２Ｃ（ＣＨ３）２Ｓｉ（ＯＣＨ３）３、（ＣＨ３）３ＣＳｉ（ＯＣＨ（ＣＨ３）２）（ＯＣＨ３）２、（ＣＨ３）３ＣＳｉ（ＯＣ（ＣＨ３）３）（ＯＣＨ３）２等が挙げられる。
【００５５】
また、これらの中で好ましいものとしては、（ＣＨ３）３ＣＳｉ（ＣＨ３）（ＯＣＨ３）２、（ＣＨ３）３ＣＳｉ（ＣＨ（ＣＨ３）２）（ＯＣＨ３）２、（ＣＨ３）３ＣＳｉ（ＣＨ３）（ＯＣ２Ｈ５）２、（ＣＨ３）３ＣＳｉ（Ｃ２Ｈ５）（ＯＣＨ３）２、（ＣＨ３）３ＣＳｉ（ｎ−Ｃ３Ｈ７）（ＯＣＨ３）２、（ＣＨ３）３ＣＳｉ（ｎ−Ｃ６Ｈ１３）（ＯＣＨ３）２、（Ｃ５Ｈ９）２Ｓｉ（ＯＣＨ３）２、（Ｃ５Ｈ９）２Ｓｉ（ＯＣ２Ｈ５）２、（Ｃ６Ｈ１１）Ｓｉ（ＣＨ３）（ＯＣＨ３）２、（Ｃ６Ｈ１１）２Ｓｉ（ＯＣＨ３）２等が挙げられる。
【００５６】
＜成分（ｉｉｉ）＞
成分（ｉｉｉ）は、ビニルシラン化合物である。ビニルシラン化合物としては、モノシラン（ＳｉＨ４）中の少なくとも一つの水素原子がビニル基（ＣＨ２＝ＣＨ−）に置き換えられた化合物を挙げることができる。そして残りの水素原子のうちのいくつかが、ハロゲン（好ましくはＣｌ）、アルキル基（好ましくは炭素数１〜１２のアルキル基）、アリール基（好ましくはフェニル基）、アルコキシ基（好ましくは炭素数１〜１２のアルコキシ基）、その他で置き換えられた構造を示すものであってもよい。
【００５７】
より具体的には、ＣＨ２＝ＣＨ−ＳｉＨ３、ＣＨ２＝ＣＨ−ＳｉＨ２（ＣＨ３）、ＣＨ２＝ＣＨ−ＳｉＨ（ＣＨ３）２、ＣＨ２＝ＣＨ−Ｓｉ（ＣＨ３）３、ＣＨ２＝ＣＨ−ＳｉＣｌ３、ＣＨ２＝ＣＨ−ＳｉＣｌ２（ＣＨ３）、ＣＨ２＝ＣＨ−ＳｉＣｌ（ＣＨ３）２、ＣＨ２＝ＣＨ−ＳｉＨ（Ｃｌ）（ＣＨ３）、ＣＨ２＝ＣＨ−Ｓｉ（Ｃ２Ｈ５）３、ＣＨ２＝ＣＨ−ＳｉＣｌ（Ｃ２Ｈ５）２、ＣＨ２＝ＣＨ−ＳｉＣｌ２（Ｃ２Ｈ５）、ＣＨ２＝ＣＨ−Ｓｉ（ＣＨ３）２（Ｃ２Ｈ５）、ＣＨ２＝ＣＨ−Ｓｉ（ＣＨ３）（Ｃ２Ｈ５）、（ＣＨ２＝ＣＨ）２−ＳｉＨ２、（ＣＨ２＝ＣＨ）２−ＳｉＨ（ＣＨ３）、（ＣＨ２＝ＣＨ）２−ＳｉＨ（ＣＨ３）、（ＣＨ２＝ＣＨ）２−Ｓｉ（ＣＨ３）２、（ＣＨ２＝ＣＨ）２−ＳｉＣｌ２、（ＣＨ２＝ＣＨ）２−ＳｉＣｌ（ＣＨ３）、（ＣＨ２＝ＣＨ）２−ＳｉＨ（Ｃｌ）、（ＣＨ２＝ＣＨ）２−Ｓｉ（Ｃ２Ｈ５）２、（ＣＨ２＝ＣＨ）２−ＳｉＣｌ（Ｃ２Ｈ５）、（ＣＨ２＝ＣＨ）２−Ｓｉ（ＣＨ３）（Ｃ２Ｈ５）、（ＣＨ２＝ＣＨ）３−ＳｉＨ、（ＣＨ２＝ＣＨ）３−Ｓｉ（ＣＨ３）、（ＣＨ２＝ＣＨ）３−ＳｉＣｌ、（ＣＨ２＝ＣＨ）３−Ｓｉ（Ｃ２Ｈ５）、（ＣＨ２＝ＣＨ）４−Ｓｉ等を、例示することができる。
これらのうちでは、ＣＨ２＝ＣＨ−Ｓｉ（ＣＨ３）３、（ＣＨ２＝ＣＨ）２−Ｓｉ（ＣＨ３）２が好ましい。
【００５８】
＜成分（ｉｖ）＞
成分（ｉｖ）は、周期表１〜３族の有機金属化合物である。有機金属化合物であることから、この化合物は少なくとも一つの有機基・金属結合を持つ。その場合の有機基としては、炭素数１〜１０程度、好ましくは１〜６程度、の炭化水素基が代表的である。
また、この化合物の金属としては、リチウム、マグネシウム、アルミニウムおよび亜鉛が挙げられ、特に、アルミニウムが代表的である。
【００５９】
原子価の少なくとも一つを有機基で充足されている有機金属化合物の金属の残りの原子価（もしそれがあれば）は、水素原子、ハロゲン原子、炭化水素基（炭化水素基は、炭素数１〜１０程度、好ましくは１〜６程度）、あるいは炭素原子を介した当該金属（具体的には、メチルアルモキサンの−Ｏ−Ａｌ（ＣＨ３）−）、その他で充足される。
【００６０】
このような有機金属化合物の具体例を挙げれば、（イ）メチルリチウム、ｎ−ブチルリチウム、第三ブチルリチウム等の有機リチウム化合物、（ロ）ブチルエチルマグネシウム、ジブチルマグネシウム、ヘキシルエチルマグネシウム、ブチルマグネシウムクロリド、第三ブチルマグネシウムブロミド等の有機マグネシウム化合物、（ハ）ジエチル亜鉛、ジブチル亜鉛等の有機亜鉛化合物、（ニ）トリメチルアルミニウム、トリエチルアルミニウム、トリイソブチルアルミニウム、トリ−ｎ−ヘキシルアルミニウム、トリ−ｎ−オクチルアルミニウム、トリ−ｎ−デシルアルミニウム、ジエチルアルミニウムモノクロライド、ジイソブチルアルミニウムモノクロライド、エチルアルミニウムセスキクロライド、エチルアルミニウムジクロライド、ジエチルアルミニウムハイドライド、ジイソブチルアルミニウムハイドライド、ジエチルアルミニウムエトキシド、ジエチルアルミニウムフェノキシド、メチルアルミノキサン等の有機アルミニウム化合物が挙げられる。
これらのうちでは、特に有機アルミニウム化合物が好ましい。
【００６１】
＜固体触媒成分（Ａ）の製造＞
固体触媒成分（Ａ）は、固体成分（ｉ）を固体触媒成分（Ａ）として用いてもよいが、各成分（ｉ）〜（ｉｖ）、および必要により用いられる任意成分を、段階的にあるいは一時的に、相互に接触させて、その中間および／または最後に有機溶媒で洗浄することによって製造することもできる。
具体的には、（イ）：成分（ｉ）と成分（ｉｉｉ）とを接触させた後に、成分（ｉｉ）及び成分（ｉｖ）を接触させ、最後に洗浄する方法、（ロ）：成分（ｉ）と成分（ｉｉ）を接触させた後に、成分（ｉｉｉ）、成分（ｉｖ）を接触させ、洗浄する方法、（ハ）：成分（ｉ）、（ｉｉ）、（ｉｉｉ）を同時に接触した後に、成分（ｉｖ）を接触させ、洗浄する方法などが採用される。
【００６２】
溶剤洗浄に用いる溶剤としては、不活性有機溶媒、例えば、脂肪族または芳香族炭化水素溶媒（例えば、ヘキサン、ヘプタン、トルエン、シクロヘキサン等）、あるいはハロゲン化炭化水素溶媒（例えば、塩化−ｎ−ブチル、１，２−ジクロロエチレン、四塩化炭素、クロルベンゼン等）を挙げることができる。
【００６３】
固体触媒成分（Ａ）を構成する各成分の接触条件は、酸素の不存在下で実施する必要があるものの、本発明の効果が認められる限り任意のものであり得るが、一般的には、次の条件が好ましい。
接触温度は、−５０〜２００℃程度、好ましくは０〜１００℃である。接触方法としては、回転ボールミル、振動ミル、ジェットミル、媒体撹拌粉砕機などによる機械的な方法、不活性希釈剤の存在下に撹拌により接触させる方法などがある。このとき使用する不活性希釈剤としては、脂肪族または芳香族の炭化水素およびハロゲン化炭化水素、ポリシロキサン等が挙げられる。
【００６４】
固体触媒成分（Ａ）を構成する各成分使用量の量比は、本発明の効果が認められる限り任意のものであり得るが、一般的には、次の範囲内が好ましい。
成分（ｉ）のチタン化合物の使用量は、使用するマグネシウム化合物の使用量に対してモル比（Ｔｉ／Ｍｇ）で０．０００１〜１０００、好ましくは０．０１〜１０である。ハロゲン源としてそのための化合物を使用する場合は、その使用量はチタン化合物および（または）マグネシウム化合物がハロゲンを含む、含まないにかかわらず、使用するマグネシウムの使用量に対してモル比で０．０１〜１０００がよく、好ましくは０．１〜１００である。電子供与体の使用量は、前記のマグネシウム化合物の使用量に対してモル比（ハロゲン／Ｍｇ）で０．００１〜１０がよく、好ましくは０．０１〜５である。
【００６５】
成分（ｉ）と成分（ｉｉ）の量比は、成分（ｉ）を構成するチタン成分に対する成分（ｉｉ）のケイ素のモル比（ケイ素／チタン）で０．０１〜１０００、好ましくは０．１〜１００である。成分（ｉｉｉ）の成分（ｉ）に対する量比は、成分（ｉｉｉ）中のケイ素原子の、成分（ｉ）中のチタン原子に対するモル比（ケイ素／チタン）で０．０１〜１０００、好ましくは０．０１〜３００である。成分（ｉｉｉ）の成分（ｉ）に対する量比は、有機金属化合物の金属のモル比（金属／チタン）で０．０１〜１０００、好ましくは０．１〜１００である。成分（ｉｖ）の有機金属化合物の使用量は、成分（ｉ）を構成するチタン成分に対する金属のモル比（金属原子／チタン）で０．１〜１００、好ましくは１〜５０である。なお、固体触媒成分（Ａ）の製造の中間および／または最後には、前記溶剤洗浄の他にも、該溶剤洗浄で用いられるのと同様の不活性有機溶媒での洗浄工程を付加することができる。
【００６６】
また、（Ｂ）有機アルミニウム化合物は、助触媒として用いられ、例えば、トリメチルアルミニウム、トリエチルアルミニウム、トリイソブチルアルミニウムなどのトリアルキルアルミニウム、ジエチルアルミニウムクロライド、ジイソブチルアルミニウムクロライドなどのアルキルアルミニウムハライド、ジエチルアルミニウムハイドライドなどのアルキルアルミニウムハイドライド、ジエチルアルミニウムエトキシドなどのアルキルアルミニウムアルコキシド、メチルアルモキサン、テトラブチルアルモキサンなどのアルモキサン、メチルボロン酸ジブチル、リチウムアルミニウムテトラエチルなどの複合有機アルミニウム化合物などが挙げられる。
また、これらを２種類以上混合して使用することも可能である。
【００６７】
本発明の結晶性プロピレン重合体の製造時に、更に、重合添加剤（Ｃ）である電子供与性化合物（外部ドナー）を使用することができる。電子供与性化合物（外部ドナー）としては、固体成分（ｉｉ）の際に電子供与性化合物（内部ドナー）として例示したもの、成分（ｉｉｉｉ）で例示したＳｉ−ＯＲ１結合を２つ以上含有する有機ケイ素化合物などを、例示することができる。この中で、特にｔｅｒｔ−ブチルメチルジメトキシシランを、製造時に外部ドナーとして使用すると、プロピレン系重合体のアイソタクチックペンタッド分率（ｍｍｍｍ分率）が更に高くなり、強いては剛性が向上する。
【００６８】
成分（ｉ）〜成分（ｉｖ）を接触して得られる固体触媒成分（Ａ）と有機アルミニウム（Ｂ）とを含む触媒は、連鎖移動剤である水素の量でメルトフローレートが大きく変化する（水素−ＭＦＲ応答性が高い）ことに特徴がある。
【００６９】
重合形式としては、プロピレン自体を重合溶媒とするバルク重合工程と、原料のプロピレンを気相状態下で重合する気相重合工程とを組み合わせた多段重合により行われる。
バルク重合工程、気相重合工程の各工程は、それぞれ何段でも良い。例えば、バルク重合を２段で行い、続いて気相重合を１段で行う方法や、バルク重合を１段で行い、気相重合を１段で行う方法などが挙げられる。
しかしながら、バルク重合工程、気相重合工程の各工程は、それぞれ２段以上であることが、重合ブレンドで分子量分布を広げ易く、より弾性的性質を付与可能なため、好ましい。
【００７０】
また、多段重合の各段から得られる結晶性プロピレン重合体のメルトフローレートにおいて、後段のメルトフローレートが少なくとも前段のメルトフローレートより低いことが好ましい。メルトフローレートが前段より高くなる場合には、結晶性プロピレン重合体の溶融弾性が不十分であったり、フィッシュアイが多くなったりする恐れがある。
【００７１】
本発明の製造方法では、１番目の反応槽で製造されるポリマー（ＭＦＲ１）と多段重合によって得られる結晶性プロピレン重合体（ＭＦＲ２）とのＭＦＲ比が次の式で表されることを特徴とする。
ＭＦＲ１／ＭＦＲ２＞４．０
【００７２】
前述したように、本発明におけるＭＦＲ１／ＭＦＲ２は、４．０超であり、４．２以上が好ましく、４．５以上がさらに好ましい。ＭＦＲ１／ＭＦＲ２が４．０以下では、成形加工性の低下をもたらし不都合である。
このように、低分子量成分を製造した後、高分子量成分を製造すると、同様に低分子量成分を製造した時点で部分的に触媒が失活し、ある一部分において、高分子量成分が存在せず、低分子量成分だけになることがあるが、この場合は、低分子量成分は、低粘度のため、オフライン混合においても混合状態が良く、フィッシュアイは、発生せず、問題とならない。そこで、低分子量成分を製造した後、高分子量成分を製造する方法が良いと考えられる。
【００７３】
本発明の結晶性プロピレン重合体は、プロピレン重合用触媒の存在下、プロピレン自体を重合溶媒とするバルク重合工程と、原料のプロピレンを気相状態下で重合する気相重合工程とを組み合わせた多段重合により、プロピレンまたはプロピレンとエチレン等のα−オレフィンから選ばれるコモノマーとを重合または共重合することにより、製造することができる。その際、連鎖移動剤である水素は、主に前段のバルク重合に装入して高いメルトフローレートを製造し、後段の気相重合では、前段から持ち込んだ水素に、状況見合いで更に水素を添加することで、低いメルトフローレートを製造することが好ましい。ここで、プロピレン重合用触媒として上記触媒を用いることにより、容易にメルトフローレート格差をつけることが可能になり、溶融弾性の高い結晶性プロピレン重合体が得られる。
【００７４】
重合用の反応器としては、特に形状、構造を問わないが、バルク重合では一般に用いられる攪拌機付き槽や、チューブ型反応器、気相重合では流動床反応器、攪拌羽根を有する横型反応器などが挙げられる。
【００７５】
重合槽は、２槽以上の直列に連結したものが用いられる。固体触媒成分（Ａ）は、１番目の重合槽にのみに供給され、有機アルミニウム（Ｂ）については、１番目の重合槽にそのほとんどが供給されるが、２番目以降にも追加、供給されても構わない。
【００７６】
１番目の重合槽では、一定の重合圧力、温度のもと、所定量のプロピレンを連続的に供給し、当該プロピレンと水素の比が一定になるように、触媒及び水素を制御される。生成したポリマーは、未反応原料と一緒に、順次、次段の重合槽に移送される。２番目の以降の重合槽には、触媒は供給せず、前段の重合槽から移送されるポリマー中に含まれている触媒で重合する。
また、２番目以降の重合槽においても、プロピレンについては、重合圧力が所定値に維持されるように供給を続ける。水素については、２番目の重合槽以降では供給しても、しなくても良い。供給しない場合は、前段の重合槽で未反応として残存した水素が、次段の反応器に移送され用いられる。より分子量分布を広く、弾性的性質を付与するためには、２番目の重合槽以降には、供給しない方が良い。
【００７７】
本発明の重合方法において、重合圧力に関しては特に限定されないが、通常０．２〜５ＭＰａ、好ましくは０．３〜２ＭＰａ程度で実施される。各段の重合圧力は、同一でも異なっていても良い。
【００７８】
また、本発明の重合方法において、重合温度に関しては特に限定されないが、通常２０〜１００℃、好ましくは４０〜８０℃の範囲から選択される。各段の重合温度は、同一でも異なっていても良い。
【００７９】
さらに、本発明の重合方法において、重合時間も特に限定されないが、通常１０分〜１０時間で実施される。一般に、バルク重合、気相重合工程、各工程、バルク重合で３０分〜２時間を、気相重合で２〜５時間を標準とする。また、多段の、各段のそれぞれの重合時間も特に限定されないが、例えば、１段目３０分、２段目３０分、３段目１時間のように設定される。
【００８０】
３．ポリプロピレン樹脂組成物
本発明のポリプロピレン樹脂組成物は、結晶性プロピレン重合体１００重量部に対し、造核剤０．０５〜０．１５重量部を配合してなるものである。
【００８１】
本発明において、造核剤の使用量は、結晶性プロピレン重合体１００重量部に対し、０．０５〜０．１５重量部であり、０．０５〜０．１２重量部が好ましく、０．０５〜０．１０重量部がさらに好ましい。造核剤の使用量が０．１５重量部を超えると、製造コストが高くなり不都合である。
【００８２】
また、造核剤の具体例としては、ナトリウム−２，２’−メチレン−ビス−（４，６−ジ−ｔ−ブチルフェニル）フォスフェート、ナトリウム−２，２’−エチリデン−ビス−（４，６−ジ−ｔ−ブチルフェニル）フォスフェート、ナトリウム−２，２’−エチリデン−ビス−（４−ｉ−プロピル−６−ｔ−ブチルフェニル）フォスフェート、ナトリウム−２，２’−ブチリデン−ビス−（４，６−ジメチルフェニル）フォスフェート、ナトリウム−２，２’−ブチリデン−ビス−（４，６−ジ−ｔ−ブチルフェニル）フォスフェート、ナトリウム−２，２’−ｔ−オクチルメチレン−ビス−（４，６−メチルフェニル）フォスフェート、ナトリウム−２，２’−ｔ−オクチルメチレン−ビス−（４，６−ジ−ｔ−ブチルフェニル）フォスフェート、ナトリウム−２，２’−メチレン−ビス−（４−メチル−６−ｔ−ブチルフェニル）フォスフェート、ナトリウム−２，２’−メチレン−ビス−（４−エチル−６−ｔ−ブチルフェニル）フォスフェート、ナトリウム（４，４’−ジメチル−６，６’−ジ−ｔ−ブチル−２，２’−ビフェニル）フォスフェート、ナトリウム−２，２’−エチリデン−ビス−（４−ｓ−ブチル−６−ｔ−ブチルフェニル）フォスフェート、ナトリウム−２，２’−メチレン−ビス−（４，６−ジ−メチルフェニル）フォスフェート、ナトリウム−２，２’−メチレン−ビス−（４，６−ジ−エチルフェニル）フォスフェート等が挙げられるが、これらに限定されるものではない。
【００８３】
本発明の結晶性プロピレン重合体及び結晶性プロピレン重合体を含むポリプロピレン樹脂組成物には、必要に応じて従来のポリオレフィンに用いられている公知の酸化防止剤や中和剤、帯電防止剤および耐候剤等を添加してもよい。
【００８４】
本発明の結晶性プロピレン重合体は、そのまま単独で使用することも、別のポリプロピレンや、エチレンゴムのような別のポリマーを添加して使用することもできる。
【実施例】
【００８５】
以下、実施例に基づいて、本発明をさらに具体的に説明するが、本発明は、これら実施例に限定されるものではない。実施例及び比較例において行った分析および評価方法は、以下の通りである。
【００８６】
１．メルトフローレート（ＭＦＲ）
ＭＦＲは、ＪＩＳ  Ｋ６７５８（条件２３０℃、荷重２．１６ｋｇｆ）に準拠して測定した（単位：ｇ／１０分）。
【００８７】
２．曲げ弾性率
射出成形にて、試験片をＪＩＳ  Ｋ６７５８に記載の方法に従って調製し、ＪＩＳ  Ｋ７２０３に準拠し、２３℃において曲げ速度２ｍｍ／ｍｉｎで測定した。
【００８８】
３．融点（Ｔｍ）
融点（Ｔｍ）は、セイコー社製ＤＳＣを用いて測定した。サンプル５．０ｍｇを採り、２００℃で５分間保持した後、４０℃まで１０℃／ｍｉｎの降温速度で結晶化させてその熱履歴を消去し、更に１０℃／ｍｉｎの昇温速度で融解させた時の融解曲線のピーク温度を融点（Ｔｍ）とした。
【００８９】
４．エチレン含量
赤外分光器（日本分光製ＩＲ７００）により、測定した。
【００９０】
５．昇温溶出分別（ＴＲＥＦ）
上記本明細書記載の方法で行い、４０℃以下の温度で溶出する成分（４０℃ｓｏｌ．）と、溶出成分量が最も多いときの温度（Ｔｐ）を測定した。
【００９１】
６．動的粘弾性の測定
プロピレン系樹脂を気泡が入らないように２３０℃、５分間プレスで圧縮成形し、厚さ１．５ｍｍ、直径２５ｍｍの円盤状の測定用サンプルとした。
測定は、レオメトリックス（Ｒｈｅｏｍｅｔｒｉｃｓ）社製のレオメーター（Ｒｈｅｏｍｅｔｅｒ）（ＲＭＳ８００）を使用して行なった。１．４ｍｍの間隙をおいて配置された直径２５ｍｍの平行円板を使用して、ＭＦＲが２ｇ／１０分以下のサンプルは２３０℃で、ＭＦＲが２ｇ／１０分を超えるサンプルは２１０℃で、かつ、周波数範囲が０．０１ｒａｄ／ｓｅｃから１５０ｒａｄ／ｓｅｃにて貯蔵弾性率（Ｇ’）と損失弾性率（Ｇ’’）を測定した。曲線Ｇ’（ω）とＧ’’（ω）とが交わる点Ｇｃにおける貯蔵弾性率（単位：Ｐａ）の逆数の１０５倍をＰＩとした。
【００９２】
７．熱成形性試験（耐ドローダウン性評価）
実施各例及び比較各例において得たポリプロピレンを熱成形用シートに成形したものの耐ドローダウン性評価を行った。シートは３００ｍｍ角の大きさに切り取り、開口部が２５０ｍｍ×２５０ｍｍの大きさの枠に水平に固定し、これを上下から４００℃のヒーターで加熱する。この状態において、シートは垂れ量（垂れ長さ）と加熱時間との間に、図２のような現象が起きる。
まず、加熱によってシートの中央部が垂れ下がる。次いで、垂れ下がったシートが持ち上がり、その後、再度垂れ下がりが起こる。今度は戻り現象は起こらない。
上述の最初の垂れ下がりが戻った時点から垂れ量が１０ｍｍと２０ｍｍに到達するときの時間を「保持時間」とした。「保持時間」は、長いほど真空成形や圧空成形性に優れたシートと言える。
【００９３】
［実施例１］
（ｉ）固体触媒成分（ａ）の製造
窒素置換した内容積５０リットルの撹拌機付槽に脱水及び脱酸素したｎ−ヘプタン２０リットルを導入し、次いで、塩化マグネシウム１０モルとテトラブトキシチタン２０モルとを導入して９５℃で２時間反応させた後、温度を４０℃に下げ、メチルヒドロポリシロキサン（粘度２０センチストークス）１２リットルを導入して、更に３時間反応させた後、反応液を取り出し、生成した固体成分をｎ−ヘプタンで洗浄した。
引き続いて、前記撹拌機付槽を用いて該槽に脱水及び脱酸素したｎ−ヘプタン５リットルを導入し、次いで、上記で合成した固体成分をマグネシウム原子換算で３モル導入した。次いで、ｎ−ヘプタン２．５リットルに、四塩化珪素５モルを混合して３０℃、３０分間かけて導入して、温度を７０℃に上げ、３時間反応させた後、反応液を取り出し、生成した固体成分をｎ−ヘプタンで洗浄した。
さらに、引き続いて、前記撹拌機付槽を用いて該槽に脱水及び脱酸素したｎ−ヘプタン２．５リットルを導入し、フタル酸クロライド０．３モルを混合して９０℃、３０分間で導入し、９５℃で１時間反応させた。反応終了後、ｎ−ヘプタンで洗浄した。次いで、室温下四塩化チタン２リットルを追加し、１００℃に昇温した後２時間反応した。反応終了後、ｎ−ヘプタンで洗浄した。さらに、四塩化珪素０．６リットル、ｎ−ヘプタン８リットルを導入し９０℃で１時間反応し、ｎ−ヘプタンで十分洗浄し、固体成分を得た。この固体成分中にはチタンが１．３０重量％含まれていた。
次に、窒素置換した前記撹拌機付槽にｎ−ヘプタン８リットル、上記で得た固体成分を４００ｇと、ｔ−ブチルメチルジメトキシシラン０．２７モル、ビニルトリメチルシラン０．２７モルを導入し、３０℃で１時間接触させた。次いで１５℃に冷却し、ｎ−ヘプタンに希釈したトリエチルアルミニウム１．５モルを１５℃条件下３０分かけて導入、導入後３０℃に昇温し２時間反応させ、反応液を取り出し、ｎ−ヘプタンで洗浄して固体触媒成分（ａ）３９０ｇを得た。
得られた固体触媒成分（ａ）中には、チタンが１．２２重量％含まれていた。
更に、ｎ−ヘプタンを６リットル、ｎ−ヘプタンに希釈したトリイソブチルアルミニウム１モルを１５℃条件下３０分かけて導入し、次いで、プロピレンを２０℃を超えないように制御しつつ約０．４ｋｇ／時間で１時間導入して予備重合した。
その結果、固体１ｇ当たり０．９ｇのプロピレンが重合したポリプロピレン含有の固体触媒成分（ａ）が得られた。
【００９４】
（ｉｉ）結晶性プロピレン重合体１の製造
２つの攪拌式バルク重合槽と更に２つの気相流動床、合計４つを連結した重合槽を用い、結晶性プロピレン重合体１を得た。
触媒として、予備重合後の固体触媒成分（ａ）を第１反応器に目標の生産量になるように連続的に供給、また助触媒としてトリエチルアルミニウムを、これも第１反応器にのみ触媒中のマグネシウムに対し５モル比になるように連続的に供給した。更に、電子供与性化合物として、ｔｅｒｔ−ブチルメチルジメトキシシランを第１反応器にのみ３．０ｍｏｌ．ｐｐｍ連続的に供給した。
また、各重合槽の運転条件を、第１反応器は、温度７０℃、圧力２．８ＭＰａＧ、水素濃度２．５モル％、平均滞留時間０．５時間のバルク重合、第２反応器は、６７℃、圧力２．５ＭＰａＧ、水素濃度１．３モル％、平均滞留時間０．４時間のバルク重合、第３反応器は、８０℃、圧力１．７ＭＰａＧ、平均滞留時間０．７時間、水素濃度４．０×１０−２モル％の気相重合、第４反応器は、８０℃、圧力１．１ＭＰａＧ、水素濃度３．９×１０−３モル％平均滞留時間１．４時間の気相重合で行った。
この重合の結果、触媒活性３１，０００ｇＰＰ／ｇｃａｔで、ＭＦＲが０．３３ｇ／１０分の結晶性プロピレン重合体１が得られた。また、各段で得られたＭＦＲは、第１反応器出１．９１ｇ／１０分、第２反応器出１．８２ｇ／１０分、第３反応器出０．７３ｇ／１０分、第４反応器出０．３３ｇ／１０分であった［ＭＦＲ比（ＭＦＲ１／ＭＦＲ２）＝５．８］。
得られた結晶性プロピレン重合体１について、測定した物性を表１に示す。
【００９５】
（ｉｉｉ）ポリプロピレン樹脂組成物１の製造
上記結晶性プロピレン重合体１を１００重量部に対して、ＩＲＧＡＮＯＸ１０１０（フェノール系酸化防止剤）を０．０５重量部、ＩＲＧＡＦＯＳ１６８（リン系加工安定剤）を０．１重量部、ＤＨＴ４Ａ（ハイドロタルサイト）を０．０５重量部、造核剤としてアデカスタブＮＡ１１（ナトリウム−２，２−メチレンビス（４，６−ジ−ｔ−ブチルフェニル）フォスフェート）を０．１重量部配合し、押出機を用いて溶融混練しペレット化することで、ポリプロピレン樹脂組成物１を得た。
【００９６】
上記で得られたペレットを口径４０ｍｍΦの押出機から、樹脂温度２４０℃、幅４００ｍｍのシート状に溶融押出した。次いで、前記溶融シートをポリシング法の冷却ロール（ロール温度：上５０℃、中８０℃、下５０℃）に導いて冷却固化し、厚みが０．５ｍｍ、幅３５０ｍｍのポリプロピレンシートを作製した。
このようにして得られたシートの機械物性および熱成形性の評価について、結果を表１に示す。
【００９７】
［実施例２］
（ｉ）結晶性プロピレン重合体２の製造
第１、第２、第３、第４反応器の水素濃度を、それぞれ３．０モル％、１．５モル％、５．０×１０−２モル％、４．７×１０−３モル％にした以外は、実施例１と同じ条件で行った。
この重合の結果、触媒活性３２，０００ｇＰＰ／ｇｃａｔで、ＭＦＲが０．６０ｇ／１０分の結晶性プロピレン重合体２が得られた。
また、各段で得られたＭＦＲは、第１反応器出２．９８ｇ／１０分、第２反応器出２．４３ｇ／１０分、第３反応器出１．１９ｇ／１０分、第４反応器出０．６０ｇ／１０分であった［ＭＦＲ比（ＭＦＲ１／ＭＦＲ２）＝５．０］。
得られた結晶性プロピレン重合体２について、測定した物性を表１に示す。
【００９８】
（ｉｉ）ポリプロピレン樹脂組成物２の製造
結晶性プロピレン重合体２を１００重量部に対して、ＩＲＧＡＮＯＸ１０１０を０．０５重量部、ＩＲＧＡＦＯＳ１６８を０．１重量部、ＤＨＴ４Ａを０．０５重量部、造核剤としてＮＡ１１を０．１重量部配合し、押出機を用いて溶融混練しペレット化することで、ポリプロピレン樹脂組成物２を得た。
以下、実施例１と同様にシート成形および評価を実施した。その結果を表１に示す。
【００９９】
［比較例１］
（ｉ）結晶性プロピレン重合体３の製造
２つの攪拌式バルク重合槽と更に２つの気相流動床、合計４つを連結した重合槽を用い、結晶性プロピレン重合体３を得た。
触媒として予備重合後の固体触媒成分（ａ）を、第１反応器に目標の生産量になるように、連続的に供給、また、助触媒としてトリエチルアルミニウムを、これも第１反応器にのみ触媒中のマグネシウムに対し５モル比になるように、連続的に供給した。更に、電子供与性化合物として、ｔｅｒｔ−ブチルメチルジメトキシシランを第１反応器にのみ３．０ｍｏｌ．ｐｐｍ連続的に供給した。
また、各重合槽の運転条件を、第１反応器は、温度７０℃、圧力２．９ＭＰａＧ、水素濃度２．４モル％、エチレン濃度０．３モル％、平均滞留時間０．５時間のバルク重合、第２反応器は、６７℃、圧力２．６ＭＰａＧ、水素濃度１．４モル％、エチレン濃度０．２モル％、平均滞留時間０．４時間のバルク重合、第３反応器は、８０℃、圧力１．７ＭＰａＧ、平均滞留時間０．７時間、水素濃度２．１×１０−２モル％、エチレン濃度０．１モル％の気相重合、第４反応器は、８０℃、圧力１．１ＭＰａＧ、水素濃度２．８×１０−３モル％、エチレン濃度５．０×１０−３モル％、平均滞留時間１．４時間の気相重合で行った。
この重合の結果、触媒活性３５，０００ｇＰＰ／ｇｃａｔで、ＭＦＲが０．６１ｇ／１０分、エチレン含量が０．３５ｗｔ％の結晶性プロピレン重合体３が得られた。
また、各段で得られたＭＦＲは、第１反応器出３．４０ｇ／１０分、第２反応器出２．９０ｇ／１０分、第３反応器出１．４０ｇ／１０分、第４反応器出０．６１ｇ／１０分であった［ＭＦＲ比（ＭＦＲ１／ＭＦＲ２）＝５．６］。
得られた結晶性プロピレン重合体３について、測定した物性を表１に示す。
【０１００】
（ｉｉ）ポリプロピレン樹脂組成物３の製造
結晶性プロピレン重合体３を１００重量部に対して、ＩＲＧＡＮＯＸ１０１０を０．０５重量部、ＩＲＧＡＦＯＳ１６８を０．０５重量部およびステアリン酸カルシウムを０．０５重量部配合し、押出機を用いて溶融混練しペレット化することで、ポリプロピレン樹脂組成物３を得た。
以下、実施例１と同様に、シート成形および評価を実施した。その結果を表１に示す。
【０１０１】
［比較例２］
（ｉ）固体触媒成分（ｂ）の製造
ｎ−ヘキサン６リットル、ジエチルアルミニウムモノクロリド（ＤＥＡＣ）５．０モル、ジイソアミルエーテル１２．０モルを２５℃で５分間で混合し、５分間同温度で反応させて反応液（Ｉ）（ジイソアミルエーテル／ＤＥＡＣのモル比２．４）を得た。窒素置換された反応器に４塩化チタン４０モルを入れ３５℃に加熱し、これに上記反応液（Ｉ）の全量を１８０分間で滴下した後、同温度に３０分間保ち、７５℃に昇温して、更に１時間反応させ、室温まで冷却し上澄液を除き、ｎ−ヘキサン３０リットルを加えてデカンテーションで除く操作を４回繰り返して、固体生成物（ＩＩ）１．９ｋｇを得た。
この固体生成物（ＩＩ）の全量を、ｎ−ヘキサン３０リットル中に懸濁させた状態で、２０℃でジイソアミルエーテル１．６ｋｇと４塩化チタン３．５ｋｇを室温にて約５分間で加え、６０℃で１時間反応させた。反応終了後、室温（２０℃）まで冷却し、上澄液をデカンテーションによって除いた後、３０リットルのｎ−ヘキサンを加え１５分間撹拌し、静置して上澄液を除く操作を５回繰り返した後、減圧下で乾燥させ、固体触媒成分（ｂ）を得た。
【０１０２】
（ｉｉｉ）予備活性化触媒（ｃ）の製造
内容積２００リットルの傾斜羽根付きステンレス製反応器を窒素ガスで置換した後、ｎ−ヘキサン２０リットル、ジエチルアルミニウムモノクロリド４２０ｇ、固体触媒成分（ｂ）３０ｇを室温で加えた後、プロピレン分圧５ｋｇ／ｃｍ２Ｇで５分間反応させ、未反応プロピレン、及びｎ−ヘキサンを減圧で除去し、予備活性化触媒（ｃ）の粉粒体を得た（固体生成物（ｂ）１ｇ当たりプロピレン３０．０ｇ反応）。
【０１０３】
（ｉｉｉｉｉｉ）結晶性プロピレン重合体４の製造
１つの撹拌式バルク重合槽を用い、結晶性プロピレン重合体４を得た。
触媒として予備活性化触媒（ｃ）を目標の生産量となるように連続的に供給、また、助触媒としてジエチルアルミニウムモノクロリドを４５０ｗｔｐｐｍ、更に、電子供与性化合物として、メチルメタクリレートを７．０ｗｔｐｐｍ連続的に供給した。
また、重合槽の運転条件を、温度７０℃、圧力３．０ＭＰａＧ、水素濃度０．６モル％、平均滞留時間２．８時間のバルク重合を行った。
この重合の結果、触媒活性４，５００ｇＰＰ／ｇｃａｔで、ＭＦＲが０．５０ｇ／１０分の結晶性プロピレン重合体４が得られた。
得られた結晶性プロピレン重合体４について、測定した物性を表１に示す。
【０１０４】
（ｉｖ）ポリプロピレン樹脂組成物４の製造
結晶性プロピレン重合体４を１００重量部に対して、ＩＲＧＡＮＯＸ１０１０を０．１重量部、ＩＲＧＡＦＯＳ１６８を０．１重量部およびステアリン酸カルシウムを０．１重量部配合し、押出機を用いて溶融混練しペレット化することで、ポリプロピレン樹脂組成物４を得た。
以下、実施例１と同様に、シート成形および評価を実施した。その結果を表１に示す。
【０１０５】
［比較例３］
（ｉ）結晶性プロピレン重合体５の製造
２つの攪拌式バルク重合槽と更に２つの気相流動床、合計４つを連結した重合槽を用い、結晶性プロピレン重合体５を得た。
触媒として予備重合後の固体触媒成分（ａ）を、第１反応器に目標の生産量になるように連続的に供給、また、助触媒としてトリエチルアルミニウムを、これも第１反応器にのみ触媒中のマグネシウムに対し５モル比になるように連続的に供給した。更に、電子供与性化合物として、ｔｅｒｔ−ブチルメチルジメトキシシランを第１反応器にのみ３．０ｍｏｌ．ｐｐｍ連続的に供給した。
また、各重合槽の運転条件を、第１反応器は、温度７０℃、圧力２．９ＭＰａＧ、水素濃度１．１モル％、平均滞留時間０．６時間のバルク重合、第２反応器は、６７℃、圧力２．６ＭＰａＧ、水素濃度０．６モル％、平均滞留時間０．４時間のバルク重合、第３反応器は、８０℃、圧力１．７ＭＰａＧ、平均滞留時間０．７時間、水素濃度８．０×１０−２モル％の気相重合、第４反応器は、８０℃、圧力１．１ＭＰａＧ、水素濃度０．１モル％、平均滞留時間１．４時間の気相重合で行った。
この重合の結果、触媒活性３５，０００ｇＰＰ／ｇｃａｔで、ＭＦＲが０．４７ｇ／１０分の結晶性プロピレン重合体５が得られた。各段で得られたＭＦＲは、第１反応器出０．５０ｇ／１０分、第２反応器出０．５５ｇ／１０分、第３反応器出０．５５ｇ／１０分、第４反応器出０．４７ｇ／１０分であった［ＭＦＲ比（ＭＦＲ１／ＭＦＲ２）＝１．１］。
得られた結晶性プロピレン重合体５について、測定した物性を表１に示す。
【０１０６】
（ｉｉ）ポリプロピレン樹脂組成物５の製造
結晶性プロピレン重合体５を１００重量部に対して、ＩＲＧＡＮＯＸ１０１０を０．１重量部、ＩＲＧＡＦＯＳ１６８を０．２重量部およびステアリン酸カルシウムを０．１重量部配合し、押出機を用いて溶融混練しペレット化することで、ポリプロピレン樹脂組成物５を得た。
以下、実施例１と同様に、シート成形および評価を実施した。その結果を表１に示す。
【０１０７】
［比較例４］
（ｉｉ）結晶性プロピレン重合体６の製造
内容積２３０リットルの流動床式反応器を２個連結してなる連続反応装置を用いて重合を行った。まず、第１反応器で、重合温度７５℃、プロピレン分圧１．８ＭＰａ、分子量制御剤としての水素を、水素／プロピレンのモル比で１．１×１０−３となるように、連続的に供給するとともに、トリエチルアルミニウムを５．２５ｇ／ｈｒで、固体触媒成分（ａ）をポリマー重合速度が２０ｋｇ／ｈｒになるように供給した。第１反応器で重合したパウダー（結晶性プロピレン重合体）は、反応器内のパウダー保有量を６０ｋｇとなるように連続的に抜き出し、第２反応器に連続的に移送した（前段重合工程）。
重合温度８０℃で、圧力２．０ＭＰａになるように、プロピレンを連続的に供給し、更に、分子量制御剤としての水素を、水素／プロピレンのモル比で１．０×１０−２となるように連続的に供給すると共に、活性水素化合物としてエチルアルコールを、トリエチルアルミニウムに対して１．０倍モルになるように供給した。第２反応器で重合したパウダーは、反応器内のパウダー保有量を４０ｋｇとなるように連続的にベッセルに抜き出し、水分を含んだ窒素ガスを供給して反応を停止させ、ポリプロピレン系樹脂を得た（後段重合工程）。
この重合の結果、触媒活性１３，０００ｇＰＰ／ｇｃａｔで、ＭＦＲが０．５０ｇ／１０分の結晶性プロピレン重合体６が得られた。また、各段で得られたＭＦＲは、第１反応器出０．１０ｇ／１０分、第２反応器出０．６０ｇ／１０分であった［ＭＦＲ比（ＭＦＲ１／ＭＦＲ２）＝０．２］。
得られた結晶性プロピレン重合体６について、測定した物性を表１に示す。
【０１０８】
（ｉｉｉｉ）ポリプロピレン樹脂組成物６の製造
結晶性プロピレン重合体６を１００重量部に対して、ＩＲＧＡＮＯＸ１０１０を０．０５重量部、ＩＲＧＡＦＯＳ１６８を０．１重量部、ＤＨＴ４Ａを０．０５重量部、ＮＡ１１を０．２重量部配合し、押出機を用いて溶融混練しペレット化することで、ポリプロピレン樹脂組成物６を得た。
以下、実施例１と同様に、シート成形および評価を実施した。その結果を表１に示す。
【０１０９】
【表１】
0005564337.tif 000002
【０１１０】
以上の各実施例及び比較例から、次の事項が判明した。
（１）実施例１、２は、剛性が極めて高く、更に耐熱性、耐ドローダウン性に優れた結晶性プロピレン重合体の例である。また、従来に比べ、核剤の使用量が少なくでき、製造コストが抑えられるのも特徴である。
（２）比較例１は、耐ドローダウン性には優れるが、剛性が低い結晶性プロピレン重合体の例である。実施例１、２との比較から、曲げ弾性率が低く、自動車のデッキボードなど高剛性を要求する分野への適用に難がある。また、融点が低く、耐熱性を要求する分野への適用にも難がある。
（３）比較例２は、溶融粘弾性が低く、更に剛性が低い結晶性プロピレン重合体の例である。実施例１、２との比較から、耐ドローダウン性に乏しく、曲げ弾性率も低い。更に、融点が低く、耐熱性を要求する分野への適用に難がある。
（４）比較例３は、剛性は高いが、溶融粘弾性が低い結晶性プロピレン重合体の例である。実施例１、２との比較から、耐ドローダウン性が乏しいことが明らかである。
（５）比較例４は、溶融粘弾性、剛性がやや低い結晶性プロピレン重合体の例である。核剤の使用量が多いにも関わらず、実施例１、２との比較から、曲げ弾性率が低い。また、前段で高分子量ポリプロピレン、後段で低分子量ポリプロピレンを製造する方法のため、生産効率が悪く、更にフィッシュアイ（ＦＥ）が発生し易い。
【産業上の利用可能性】
【０１１１】
本発明の結晶性プロピレン重合体は、剛性が極めて高く、更に耐熱性、耐ドローダウン性に優れているため、真空成形法または圧空成形法等の熱成形法による成形品の製造に好適に、用いることができ、産業上、利用可能性が高いものである。
【図１】
0005564337.tif 000003
【図２】
0005564337.tif 000004